(57)【要約】      （修正有）【課題】包装袋の実用上の強度を損なうことなく、手指の力で、包装袋の融着部から、粘りが生じることなく容易且つ確実に開封することが出来る易開封性包装袋及びその製造方法を提供する。【解決手段】基材フィルム１６と熱融着性樹脂フィルム１７とが積層された積層フィルム１が用いられ、熱融着性樹脂フィルム面を対向して重ね合わされて周辺部が熱融着された包装袋１３であって、包装袋の熱融着された周辺部外縁に沿って包装袋を貫通した多数の微細な傷痕１２を設ける。【選択図】  図２
2004315055.tif 000002
【特許請求の範囲】
【請求項１】
基材フィルムと熱融着性樹脂フィルムとが積層された積層フィルムが用いられ、前記熱融着性樹脂フィルム面を対向して重ね合わされて周辺部が熱融着された包装袋であって、前記包装袋の熱融着された前記周辺部外縁に沿って前記包装袋を貫通した多数の微細な傷痕が設けられたことを特徴とする易開封性包装袋。
【請求項２】
傷痕が、熱融着された周辺部外縁の外縁線に対して横断方向に細長形状の傷痕であることを特徴とする請求項１記載の易開封性包装袋。
【請求項３】
熱融着性樹脂フィルムが、厚み４０μｍ以上のポリオレフィン系樹脂からなることを特徴とする請求項１に記載の易開封性包装袋。
【請求項４】
傷痕が、熱融着された周辺部の外縁の外縁線から横断方向の長さが２ｍｍ以内の範囲に設けられており、かつ前記外縁線５ｍｍあたりに１個以上設けられている請求項１に記載の易開封性包装袋。
【請求項５】
基材フィルムと熱融着性樹脂フィルムとを積層した積層フィルムを用いた易開封性包装袋の製造方法であって、前記熱融着性樹脂フィルム面を互いに対向するように重ね合わせて配置し、続いて前記包装袋の周辺部となる部分を熱融着し、しかるのち前記熱融着された部分の前記包装袋外縁の外縁線となる部位に、前記重ね合わされた積層フィルムを貫通する多数の傷痕を設けることを特徴とする易開封性包装袋の製造方法。
【請求項６】
多数の傷痕を設けるにあたり、円盤又は円筒の円周面上に砥粒又は微細な刃物を多数設けた回転する治具を用いる請求項５に記載の易開封性包装袋の製造方法。
【発明の詳細な説明】
【０００１】
【発明が属する技術分野】
本発明は、包装袋の実用上の強度を損なうことなく、手指の力で容易且つ確実に開封することが出来るように加工を施した、易開封性のプラスチック性包装袋及びその製造方法に関するものである。
【０００２】
【従来の技術】
従来、プラスチックフィルム及びそれとアルミ箔などの金属、紙など他の素材との積層フィルムは、軽量で気密性に優れ、高強度で取扱に便利であるため食品、薬品、小物類などの液状、ペースト、固形物、粉末など多岐にわたる種類、形状の商品の包装に使用されている。これらの包装袋にあっては、素材の有する高強度という長所が、袋を引裂いて開封するに当っては逆に引裂き抵抗となり、開封し難いという問題がある。
【０００３】
一方で、包装用のプラスチックフィルムは、強靭である反面、一旦傷が生じるとその傷が応力集中源となって、伝播し易いという性質を持っている。この性質を利用して、前もって袋の融着部外縁端部に１箇所傷を与え、これを引裂きのための起点とすることで、手指の力で袋を容易に引裂いて開封することが出来る。具体的には、袋の融着した部位の外縁部に、その横断方向に平行に長さ数ｍｍ程度の切り口となるＩノッチを設ける方法が知られている。しかし、袋の融着外縁部のどこに切り口が設けられているか見つけ難いという欠点もある。
【０００４】
また、融着部外縁端部にＶ字型或いはＵ字型のノッチを設けることも行われる。この方法では、切り口を見つけることは幾分容易である。しかし、Ｉノッチの場合に比較して引裂き開始に比較的に力が必要なことと、大量に製袋、充填するに当っては、ノッチの切断片が飛散して包装袋や製品に付着したり、混入したりする恐れがあると伴に、作業環境を悪化させたりする懸念があった。
【０００５】
いずれにしても、これらの方法は、袋の開封口が通常は１箇所に限定されている。しかし、その部位が常に好ましい部位であるとは限らないし、また、比較的に力が必要なために不本意な方向に引裂き開封が進み、内容物が周囲に飛散するなどの不便があった。さらに、開封個所が１箇所しかないため、そこからの開封が失敗すると手指の力ではもはや開封できない欠点があった。
【０００６】
このような開封個所が袋の特定個所の１箇所に限定される欠点を解消し、袋の融着部外縁の外縁線の任意の部位から切断できるようにした包装袋の例が、特許文献１に開示されている。このような包装袋を図４から図７を用いて説明する。まず図４に記載のように、包装袋とする前の積層フィルムに対し、包装袋とした時に熱融着部の外縁線となる予定の積層フィルムの当該部位に、あらかじめ微細な傷痕２−１及び２−２を設けておく。そして、製袋する時に、積層フィルム１の傷痕２−１及び２−２を付与した部位を、熱融着性樹脂フィルム層が対向するようにして重ね合せ、その部分を熱融着する。このようにして、積層フィルム１のフィルム流れ方向の融着部５における外縁線４に沿って、傷痕２−１及び２−２が付与された図５の（ａ）の３方シール包装袋３−１、又は図５の（ｂ）の４方シール包装袋３−２を得る。
【０００７】
しかし、このような包装袋の場合、下記の問題点があった。これを図６を用いて説明する。図６の（ａ）及び（ｂ）は、図５（ａ）の包装袋３−１の熱融着部Ａの模式的な部分拡大図である。図６（ａ）は、傷痕２−１と２−２の各々の配置が等間隔で、しかも互い違いになっており、表裏のフィルムの傷痕が全く重ならないケースである。また、図６（ｂ）は、傷痕２−１と２−２の繰返しが等間隔で、しかも全く重なっているケースである。実際は、これら両極端の中間のケースがほとんどである。なぜなら、傷痕を付与する治具の刃の位置にはバラつきがあり、また、積層フィルムを重ねる際にも誤差が生じるからである。なお、図６では、実線で示した傷痕２−１は、紙面の表側に位置する積層フィルムの傷痕を意味し、破線で示した傷痕２−２は、紙面の裏側に位置する積層フィルムの傷痕を意味している。
【０００８】
これら表裏の積層フィルムに付された傷痕の相対的な位置関係は、従来のようにあらかじめ融着前の積層フィルムに微細な傷痕を付与してから袋を製造する限り、意図的に制御することは困難である。従って、成り行きにならざるを得ず、２枚の積層フィルムの傷痕の位置は多かれ少なかれ互いにずれることになる。
【０００９】
また、融着部５は、積層フィルム１が２枚重ね合されて熱融着されて一体化されているので、この部分は、実質的には積層フィルム１の２倍の厚みを有する１枚の単層フィルムの状態となっている。このような包装袋の熱融着された外縁部をさらに拡大して、模式的に示した斜視図を図７に示す。なお、図７の包装袋の外縁面に沿った外縁線４に対し略平行方向をＹ方向という。また、外縁線４に直角で包装袋のフィルム面に略平行方向で、かつ包装袋の外縁から内部の方へ向かう方向をＸ方向という。ここで、Ｘ方向とＹ方向は積層フィルムのフィルム面内にある。同様に、積層フィルムのフィルム面に対して略垂直でかつＸ方向とＹ方向に垂直な方向をＺ方向といい、積層フィルムまたは包装袋の厚みの方向である。
【００１０】
図７では、包装袋は、基材フィルム６−１と熱融着性樹脂フィルム７−１からなる積層フィルムと、基材フィルム６−２と熱融着性樹脂フィルム７−２からなる積層フィルムという２枚の積層フィルムを重ね合わせて、熱融着性樹脂フィルム層７−１と７−２が、破線で示した両者の境界線１０で互いに熱融着されている。基材フィルム６−１と６−２は、熱融着性樹脂樹脂フィルム層７−１と７−２とを介して接着されている。２枚の積層フィルムの傷痕の相対位置は、必ずしも一致しておらず互いに様々にずれている。
【００１１】
このような場合、あらかじめ設けられた微細な傷痕は、一部は、相対位置が互いに一致して応力集中の度合いが大きくなり、傷痕を起点にして一応手指の力で開封開始のための引裂きが可能となる（Ｚ方向が引き裂き方向となる。）。また、相対位置のずれがわずかな範囲であれば、同様に傷痕を起点として袋を引き裂くことは可能である。しかし、その他の、傷痕の相対位置のずれが比較的大きい部分では、実質的に一方の基材フィルムだけしか貫通してない非貫通傷痕となる。そのため、応力集中の度合いが小さく、手指の力では開封し難くなる。
【００１２】
また、図７の基材フィルム６−１と熱融着性樹脂フィルム７−１からなる積層フィルムでは、あらかじめ基材フィルム６−１と熱融着性樹脂フィルム７−１を貫通した多数の微細な傷痕２−１を有しているが、熱融着性樹脂フィルム層７−１の傷痕２−１の部分は、熱融着時に相対する面が破線１１で示したように熱融着してしまい、実質的に消滅しているか、または残存していてもごく小さいものになっている。また、溶融した熱融着性樹脂フィルムの樹脂が基材フィルムの傷痕を埋めてしまう現象も生じうる。これはもう一つの積層フィルムに関しても同様である。
【００１３】
熱融着性樹脂フィルムは、基材フィルムとして用いる二軸延伸フィルムと比較して弾性率が低く伸び易いために、開封時に引裂き先端が塑性変形し、亀裂先端の曲率半径が大きくなって応力集中の低下を招き、その結果、引裂きの伝播を妨げる。即ち開封時の引裂きを妨害する方向に作用し開封し難くする。この現象は熱融着性樹脂フィルムの厚みが厚くなる程大きくなり、特に直鎖状低密度ポリエチレン、ポリプロピレン系のポリオレフィン系樹脂フィルムで厚みが４０μｍを上回る場合はこの傾向が顕著となり、開封のための引裂き開始が困難となり易い。このような傷痕では、微細傷痕の相対位置が一致しているか誤差が小さい場合でも、袋の開封時には、いわゆる粘りが生じて開封しずらくなる傾向にあった。
【００１４】
融着部５の微細な傷痕２−１と２−２の相対的な位置関係は、意図的に制御することが出来ないため、上記の種々の現象は、微細な傷痕が付与されている場所であっても開封する位置によって、粘りはあるが比較的切れやすい個所、切れ難い個所、切れない個所があるという形で現れる。当然のことながら傷痕の加工密度をアップすることにより傷痕２−１と２−２が重なり合う確率や隣接する確率が大きくなるため全体としては開封し易い方向となる。しかし、それは程度の問題にすぎず、粘りが生じたり、切れ難い場所や切れない場所が依然として存在したりすることに変わりは無い。
【００１５】
【特許文献１】
特開平６−８９６６号公報
【００１６】
【発明が解決しようとする課題】
本発明は、上記従来技術の欠点を解消し、微細な多数の傷痕を施した包装袋の融着部の何れの個所からも手指の力で容易且つ確実に開封することが出来る易開封性包装袋及びその製造方法を提供することを目的課題とする。
【００１７】
【課題を解決するための手段】
本発明者は、容易且つ確実に開封開始できる包装袋及びその方法について鋭意研究した結果本発明に到達した。
【００１８】
即ち、発明の第１は、基材フィルムと熱融着性樹脂フィルムとが積層された積層フィルムが用いられ、前記熱融着性樹脂フィルム面を対向して重ね合わされて周辺部が熱融着された包装袋であって、前記包装袋の熱融着された前記周辺部外縁に沿って前記包装袋を貫通した多数の微細な傷痕が設けられたことを特徴とする易開封性包装袋である。この構成により、包装袋を開封する際に、粘りが生じることなく容易に開封することが可能となる。
【００１９】
ここで、前記の傷痕が、熱融着された前記周辺部外縁の外縁線に対して横断方向に細長形状の傷痕であることは好ましい。また、前記の熱融着性樹脂フィルムが、厚み４０μｍ以上のポリオレフィン系樹脂からなることは好ましい。この構成により十分な接着強度を得ることが可能となる。
【００２０】
さらに、前記の傷痕が、熱融着された前記周辺部の外縁の外縁線から横断方向の長さが２ｍｍ以内の範囲に設けられており、かつ前記外縁線５ｍｍあたりに１個以上設けられていることは好ましい。この構成により、傷痕が設けられている部分のいずれからでも、粘りが生じることなく容易に包装袋を開封することが可能となる。
【００２１】
発明の第２は、基材フィルムと熱融着性樹脂フィルムとを積層した積層フィルムを用いた易開封性包装袋の製造方法であって、前記熱融着性樹脂フィルム面を互いに対向するように重ね合わせて配置し、続いて前記包装袋の周辺部となる部分を熱融着し、しかるのち前記熱融着された部分の前記包装袋外縁の外縁線となる部位に、前記重ね合わされた積層フィルムを貫通する多数の傷痕を設けることを特徴とする易開封性包装袋の製造方法である。この構成により、前記の易開封性包装袋を得ることが可能となる。
【００２２】
ここで、前記の多数の傷痕を設けるにあたり、円盤又は円筒の円周面上に砥粒又は微細な刃物を多数設けた回転する治具を用いることは好ましい。これにより、前記の傷痕を比較的簡単に付与することができる。
【００２３】
【発明の実施の形態】
本発明の易開封性包装袋の例を、図面を参照しながら説明する。図１の（ａ）または（ｂ）は、易開封性包装袋で用いることができる積層フィルム１の断面の拡大模式図である。（ａ）の積層フィルム１は、基材フィルム層６及び熱融着性樹脂フィルム層７からなる。（ｂ）の積層フィルム１は、基材フィルム層６及び熱融着性樹脂フィルム層７および中間フィルム層８とからなる。
【００２４】
基材フィルム層６に用いられるフィルムとしては、ポリプロピレンなどのポリオレフィン系樹脂フィルム、ナイロン６、ナイロン６６、ナイロン１２などのポリアミド系樹脂フィルム、ポリエチレンテレフタレート、ポリブチレンテレフタレートなどのポリエステル系樹脂フィルムなどの二軸延伸フィルムなどが好ましく用いられる。
【００２５】
熱融着性樹脂フィルム層７に用いられるフィルムとしては、低密度ポリエチレン、中密度ポリエチレン、高密度ポリエチレン、直鎖状低密度ポリエチレン、エチレンと共重合可能なビニル化合物との共重合樹脂などのポリエチレン系樹脂フィルム、或いはポリプロピレン系樹脂フィルムなどが用いられる。また、熱融着製樹脂フィルム層７の厚みは、内容物の量や種類などによって要求される熱融着強度によって決まるが、４０μｍ以上であることが望ましい。これにより、十分な接着強度を得やすくなる。さらに好ましくは５０μｍ以上である。また、この厚みは２００μｍ以下であることが好ましい。この範囲内で、開封時の粘りが生じにくい。さらに好ましくは１５０μｍ以下である。
【００２６】
包装袋に充填した内容物を保存する上で、袋に水蒸気、酸素などのガスバリア性、アロマバリア性などが要求される時は、基材フィルム層６にポリ塩化ビニリデン樹脂層もしくはエチレンビニルアルコール樹脂を主体とする樹脂層をコーティングしたフィルムや、金属酸化物、金属などを蒸着したフィルムを選択するか、図１の（ｂ）の中間フィルム８としてガスバリア性を有するフィルム、例えばアルミニウムなどの金属箔、ポリ塩化ビニリデン樹脂フィルム、エチレンビニルアルコール樹脂フィルムやこれらと他の樹脂との共押出しフィルムなどのフィルムを積層することが出来る。又、袋に剛性、意匠性などが要求される時は紙を積層することも出来る。図４では、フィルムを２層または３層積層した積層フィルムの例を示したが、これ以上の数の層が積層されていても良い。ただし、熱融着性樹脂フィルム層７は、積層フィルムのいずれかの最外層に設ける。
【００２７】
積層フィルム１の製造方法は特に制限されるものでは無く、フィルムどうしを接着剤を用いて積層するドライ或いはウェットラミネーション法、フィルムどうしをＴダイスから押出した溶融ポリエチレンなどで積層するサンドラミネーション法、Ｔダイスから溶融ポリエチレンなどを押出すことによって積層する押出しラミネーション法、低融点の熱融着性樹脂を用いて積層するサーマルラミネーション法などが目的に応じて用いられる。
【００２８】
易開封性包装袋は、これらの積層フィルムを用いて構成されている。包装袋は、１枚の積層フィルムを折り曲げるか若しくは２枚の積層フィルムを重ね合わせて用い、積層フィルムの熱融着性樹脂フィルム面が対向して互いに接するように配置され、かつそのように配置された状態で積層フィルムの周辺部が熱融着されている。
【００２９】
易開封性包装袋は、上記のとおりの熱融着により製袋されたあとの包装袋周辺の熱融着部の外縁部に、所定の治具により微細な貫通傷痕を多数付与したものである。微細な貫通傷痕が多数付された易開封性包装袋の外縁部を拡大して、模式的に示した斜視図を図２に示す。なお、Ｘ軸、Ｙ軸、Ｚ軸の各々の方向は、図７に記載した方向と同じである。図２の外縁部では、包装袋１３を構成する、基材フィルム１６−１と熱融着性樹脂フィルム１７−１とからなる積層フィルムと、基材フィルム１６−２と熱融着性樹脂フィルム１７−２とからなる積層フィルムとが、熱融着性樹脂フィルムが互いに接するように配置されている。さらに、熱融着性樹脂フィルム１７−１と１７−２とは、破線２０で示したそれらの接触面において、周辺部が互いに熱融着されている。
【００３０】
この図２の易開封性包装袋１３では、微細な貫通傷痕１２はいずれもが、基材フィルム１６−１、熱融着性樹脂フィルム１７−１、基材フィルム１６−２、熱融着性樹脂フィルム１７−２のいずれに関しても同じ相対位置となるように設けられている。つまり包装袋の表から裏へ貫通するようにして設けられている。これにより、包装袋１３のうち、微細な貫通傷痕１２が設けられた部分においては、容易に手指の力で開封することが可能となり、しかも開封の際の粘りを生じることがない。
【００３１】
また、それぞれの微細な貫通傷痕１２は、外縁線１４に対して横断方向であるＸ方向に細長い形状であって、その両端は鋭角をなしているのが好ましい。貫通傷痕１２の長さは、図２のＸ方向、すなわち引裂き開封方向と略平行な方向の長さが０．２ｍｍ以上１．０ｍｍ以下であることが好ましく、さらに好ましくは０．３ｍｍ以上０．６ｍｍ以下程度である。
【００３２】
また、貫通傷痕１２の一部は外縁線１４と交差するように設けられ、一部は、交差せずに、外縁線１４と平行方向であるＹ方向に対して千鳥形状となるように互い違いに設けられているのが好ましい。
【００３３】
また、貫通傷痕１２は、融着部１５の外縁線１４からその内側（図２のＸ方向）への長さが２ｍｍ以内に存在するようにして設けられるのが好ましい。これを図３に示す。貫通傷痕は周辺部の外縁線１４上にあり、外縁線１４と交差していることが最も好ましいが、外縁線１４上でなく、外縁線１４よりその内側２ｍｍ以内、好ましくは１ｍｍ以内に設けるようにしても良い。この範囲内に微細な貫通傷痕１２を設けることにより、貫通傷痕１２に応力が集中し易くなり、包装袋１３の引裂き開封が容易となる。
【００３４】
また、微細な貫通傷痕は、包装袋に多数設ける必要があるが、具体的には、融着部外縁線１４からその内側（図２のＸ方向）への長さが２ｍｍ以内に、包装袋１３において貫通傷痕が設けられている部分の長さのうちの、どの５ｍｍをとっても１個以上存在するように配置するのが好ましい。
【００３５】
これは、包装袋１３の微細傷痕が設けられた部分のいずこを摘んでも確実に安定して開封できるようにするためには、熱融着された周辺部を左右の親指と人指し指で摘んで捻って袋を引裂いて開封する際に、左右の指の間にある周辺部のいずれの場所にも少なくとも１つの貫通傷痕が存在すればよいからである。左右の指の間隔は、その間に貫通傷痕が少なくとも１つはある限りは、指の間隔が狭いほど傷痕に有効に力が掛かり易く開封し易い。左右の指の間に貫通傷痕が無い時は、指に捻りの力を加えても袋は引裂けないが、その場合は指が自然と滑って左右の指の間隔が広がり、広がった指の間隔に貫通傷痕が存在するようになると引裂けるようになる。このような場合、経験的に５ｍｍの間隔に少なくとも１個の貫通傷痕があれば、引裂き易いと感じることが判明した。好ましくは５ｍｍの間隔に少なくとも２個である。
【００３６】
また、上記の長さ５ｍｍあたりに存在する貫通傷痕の数は３０個以下であることが好ましい。この範囲内で、貫通傷痕を付与する処理が比較的容易であり、また、包装袋の外縁が、包装袋としての形状と強度を保つことができる。より好ましくは５ｍｍあたり２０個以下である。
【００３７】
このように、多数の微細な貫通傷痕を設けることにより、包装袋の傷痕が付された場所のいずれの位置においても、包装袋が手指の力で切れやすくなり、かつ開封の際に粘りを生じることが無くなる。また、開封する際に切り口を探す必要もない。また、融着部の外縁部のみに貫通傷痕を付与しているため、内容物が充填される袋の胴体部分は易開封加工を施していない包装袋と同じであり、実用上の袋強度を何ら損なうことが無い。そのため、易開封加工を施していない包装袋と同様な用途に用いることが出来る。
【００３８】
次に、このような易開封性包装袋のうち、図５（ｂ）のごとき四方シール袋の製造方法について説明する。すでに説明した製造方法により得られた２枚の積層フィルムを、熱融着性樹脂フィルム層を対向して接するように重ね合わせ、積層フィルムの製袋流れ方向に平行方向に直線状に熱融着を行い、四方シールのうちの略平行な二方のシール処理を行う。
【００３９】
続いて、円盤の円周上に砥粒又は微細な刃物を多数設けた回転する治具と回転する受けロールの間に積層フィルムを挟み、製袋の流れ方向に平行に設けられた融着部外縁の外縁線となる部位を連続的に押圧することによって、融着部外縁に沿って微細な貫通傷痕を多数付与する。
【００４０】
製袋時のフィルムの流れ方向と垂直な方向の融着部外縁に傷痕を付与する場合は、円筒の円周面上に円筒の長さ方向に線状に所定の幅の砥粒又は微細な刃物を設けた回転する円筒を用いて、又は平板面状に砥粒又は微細な刃物を設けた上下する板を用いて融着部外縁の外縁線となる部位を間歇的に押圧することで付与しても良い。
【００４１】
また、一旦製袋した袋に別工程で１枚ずつ枚様的に融着部外縁の外縁線となる部位に付与しても良い。これらの場合、貫通傷痕は融着部外縁の全長に渡って設けられていることが好ましい。
【００４２】
回転可能な円盤の円周面上に砥粒又は微細な刃物を多数設けた治具等を用いて傷痕を付与した前２者の場合は、続いて、予定された外縁線に沿って積層フィルムを切断すると共に、積層フィルムの流れ方向の一定間隔ごとに、流れ方向に対して直角方向に切断して、四方のうち、略平行の二方が熱融着され、かつ微細な貫通傷痕が多数付されており、残り二方が熱融着されていない包装袋前駆体が得られる。
【００４３】
続いて、熱融着されていない二方の一つが熱融着処理され、包装袋が構成される。これに常法に従って内容物が充填され、残る一方が熱融着処理されて密封される。
【００４４】
このようにして得られた包装袋は、２枚の積層フィルムの同じ位置に確実に微細な貫通傷痕が多数付与されており、開封性に最も良好な状態となっている。微細な傷痕は、貫通傷痕のみから構成されている必要は無く未貫通傷痕が混在していても良い。
【００４５】
傷痕を付与するための方法としては、例えば特開平６−８９６６号公報に開示されたような高さ０．２ｍｍ〜１．０ｍｍ、幅０．２ｍｍ〜１．０ｍｍ程度で上縁端が鋭いエッジ状の微細な刃物を機械的に、円盤の円周上に複数列千鳥状に配列加工したものを用いる方法、又は５０μｍ〜１００μｍ程度の粒径で鋭い角を有する、例えば合成ダイヤモンドの様な硬い粒子を円盤の円周上に電着したもの、或いはサンドペーパーを円盤の円周上に貼り付けたものなどで熱融着部を押圧する方法などが挙げられる。さらに、積層フィルム２枚合せの厚目の融着部に貫通孔を確実に付与するためには、特開平６−８９６６号公報に開示されたような刃の高さを比較的高く且つ均一に揃えることが可能な微少刃物治具を用いることが好ましい。
【００４６】
また、上記のように連続的に傷痕を付与するのではなく、積層フィルムから一枚ずつ製袋し、しかるのち一枚ごとに貫通傷痕を付与するようにしても良い。この場合、微細な貫通傷痕を一定位置に付与するために、包装袋を上記の受けロールの一定位置に固定する必要があるが、そのために受けロール表面に粘着性を有する樹脂層を設けたり、または、受けロールを中空状とし、かつ受けロール面上には内部に貫通した微細な孔を多数設けて、受けロール内部を減圧することにより包装袋を一時的に受けロール表面に固定するようにしても良い。
【００４７】
このような包装袋に内容物を充填した密封包装体を製造するには、一旦袋の一辺が開放した袋を製造して、別工程でその袋に内容物を充填して開放端を熱融着して密封する方法、又は袋を製袋すると同時に内容物を充填して熱融着して密封する方法などを用いることができる。以下、実施例により本発明を説明する。
【００４８】
【実施例１】
ユニチカ株式会社製の厚み１５μｍの二軸延伸ナイロンエンブレムと東セロ株式会社製の厚み７０μｍの直鎖状低密度ポリエチレンフィルム  ＨＣを、２液性のポリウレタン系接着剤を用いてドライラミネーション法により貼り合せて積層フィルムを得た。このフィルムを幅４４０ｍｍにスリットして、製袋機で直鎖状低密度ポリエチレンフィルム面同士を対向させて半折して２２０ｍｍに切断し、フィルムの流れ方向の両端側から５ｍｍ内側に入った個所から１５ｍｍの幅を熱融着した。
【００４９】
続いて、直径８０ｍｍで厚み６ｍｍの金属製円盤の外周面上に、刃元幅が０．５ｍｍで０．４５ｍｍの高さを有する先端が鋭利な微細な突起の刃物を、刃の長さの方向が円盤の円周方向と垂直になるようにして、円盤の厚み方向のピッチが１．０ｍｍ、円盤の円周方向のピッチが２．０ｍｍとなるように千鳥状に７列配列した（微細突起が加工された幅は、１．０ｍｍ／２×７列＝３．５ｍｍとなる）回転する円盤を用意した。この円盤を受ける直径１００ｍｍのアルミニウム製の受けロールに粘着テープを巻付け、上特開平６−８９６６号公報に記載の方法で、上記の回転する円盤とこの受けロールとの間に、上記の熱融着されたフィルムを挟み込んで、熱融着された部分を円盤で押圧し、フィルムの外縁端から８．５ｍｍ内側に入った端が微細傷痕帯の外端になるようにして、熱融着部を貫通する幅３．５ｍｍの微細な密集した傷痕帯をフィルムの流れ方向に連続的に付与した。
【００５０】
次いで幅３．５ｍｍの傷痕帯の外側から１．５ｍｍの個所をスリットして切落とし、フィルム流れ方向の一辺が開放した縦３００ｍｍ、横２００ｍｍのサイズの包装袋を得た。
【００５１】
この包装袋は、熱融着幅１０ｍｍで、縦３００ｍｍの融着部の外縁端からその内側の２．０ｍｍの帯幅で、微細な貫通傷痕が、外縁端の長さ５ｍｍあたりに１０個となるように多数付与された包装袋である。この包装袋を１０袋用いて袋の両側の３００ｍｍの熱融着端部を１０ｍｍ置きに手指で引裂いて切出し、切出し易さを官能評価した。切出し性を評価した個所は合計（３００ｍｍ／１０ｍｍ）×２辺×１０袋＝６００箇所で、この袋は６００箇所全てにおいて、粘りが生じることもなく、容易に切出すことが出来た。
【００５２】
【比較例１】
実施例１で用いた積層フィルムと同様の積層フィルムに、実施例１と同様な傷痕の付与方法で、幅３．５ｍｍの微細な密集した傷痕帯の端が４４０ｍｍ幅のフィルムの両端から８．５ｍｍ内側に入った個所と、フィルムの中央（２２０ｍｍ）部から左右に８．５ｍｍ入った個所になるようにして、製袋する前にあらかじめ合計４列の傷痕帯をフィルムの流れ方向に連続的に付与した。
【００５３】
このフィルムを実施例１と同様に、製袋機で直鎖状低密度ポリエチレンフィルム面同士を対向させて半折して２２０ｍｍに切断して、半折したフィルムの傷痕帯同士が重なるようにしてこの個所を実施例１と同様に熱融着して、融着幅１０ｍｍで、縦３００ｍｍの融着部の外縁端から２．０ｍｍの幅で微細な傷痕が付与された実施例１と同じ大きさの包装袋を得た。この包装袋と実施例１の包装袋の違いは、実施例１の包装袋が熱融着後に傷痕を付与したのに対し、この例の包装袋では、予め傷痕を付与しておいたフィルムを熱融着した点にある。
【００５４】
この包装袋１０袋に付いて、実施例１と同様に６００個所に付いて手指での切出し易さを官能評価した。その結果、切り出し時に粘りが生じたものの比較的容易に切出し可能な箇所は２８２箇所、切出しに力を要した個所は１６４箇所、切出し出来なかった個所は１５５箇所であった。
【００５５】
なお、この粘りが生じるものの比較的容易に切出し可能であった個所では、表裏フィルムの二軸延伸ナイロンフィルムの傷痕が完全に重なった個所が５ｍｍあたり１個以上あった。また、切出しに力を要した個所では、傷痕が完全に重なった個所は無かったもののその相対位置のずれは小さかった。しかし、切出しが出来なかった個所は傷痕の相対位置のずれが大きかった。
【００５６】
【実施例２】
ユニチカ株式会社製の厚み１２μｍの二軸延伸ポリエチレンテレフタレートフィルム  エンブレットと、厚さ７μｍのアルミニウム箔をＴダイスから押出した密度０．９１８ｇ／ｃｍ３で厚み２０μｍの低密度ポリエチレンを用いて貼り合せ、次いでアルミニウム箔側にＴダイスから厚み３５μｍの上記と同じ低密度ポリエチレンを押出し積層し４層構成の積層フィルムを得た。
【００５７】
この積層フィルムを用いた以外は実施例１と同様にして、融着幅１０ｍｍで、縦３００ｍｍの融着部の外縁端から２．０ｍｍの幅で微細な傷痕が付与された実施例１と同じ大きさの包装袋を得た。この包装袋の切出し性を実施例１と同様に評価したところ、６００箇所全てにおいて、切り出し時の粘りが生じることもなく容易に切出すことが出来た。
【００５８】
【比較例２】
実施例２の積層フィルムと同様な積層フィルムに、比較例１と同様な方法で、幅３．５ｍｍの微細な密集した傷痕帯の端が４４０ｍｍ幅のフィルムの両端から８．５ｍｍ内側に入った個所と、フィルムの中央（２２０ｍｍ）部から左右に８．５ｍｍ入った個所になるようにして、あらかじめ合計４列の傷痕帯をフィルムの流れ方向に連続的に付与した。このフィルムを実施例２と同様に製袋機で製袋して、融着幅１０ｍｍで、縦３００ｍｍの融着部の外縁端から２．０ｍｍの幅で微細な傷痕が付与された実施例２と同じ大きさの包装袋を得た。
【００５９】
この包装袋と実施例２の包装袋の違いは、実施例２の包装袋が熱融着後に傷痕を付与しているのに対し、この包装袋では、あらかじめ傷痕を付与しておいたフィルムを熱融着している点である。
【００６０】
この包装袋を１０袋用いて、実施例２と同様に６００個所に付いて手指での切出し易さを評価した。その結果、粘りが生じるものの比較的容易に切出し可能な箇所は５１２箇所、切出しに力を要した個所は８８個所であった。
【００６１】
【発明の効果】
包装袋の貫通傷痕を設けた個所において、粘りや切れ難い等の問題が生じることなく、その貫通傷痕を開封の起点として容易且つ確実に開封を開始することが可能となる。
【図面の簡単な説明】
【図１】易開封性包装袋で用いる積層フィルムの例の断面を示した模式図である。
【図２】本発明の易開封性包装袋の、融着部外縁端を拡大して模式的に示した斜視図である。
【図３】易開封性包装袋の、貫通傷痕の分布を示した模式図である。
【図４】従来の包装袋で用いるあらかじめ微細な傷痕を付した積層フィルムの模式図である。
【図５】融着部外縁に多数の微細な傷痕を施した（ａ）三方袋、（ｂ）四方袋の例を示した模式図である。
【図６】従来の製法による包装袋の融着部の表裏フィルムの傷痕の相対的な位置関係を示した模式図である。
【図７】従来の製法による包装袋の、融着部外縁端を拡大して模式的に示した斜視図である。
【符号の説明】
１        積層フィルム
２−１    傷痕
２−２    傷痕
３−１    従来の易開封性包装袋
３−２    易開封性包装袋
４        熱融着部外縁線
５        熱融着部
６        基材フィルム層
７        熱融着性樹脂樹脂フィルム層
８        中間フィルム層
１０      境界線
１１      傷痕融着面
１２      貫通傷痕
１３      易開封性包装袋
１４      融着部外縁線
１５      融着部
１６−１  基材フィルム層
１６−２  基材フィルム層
１７−１  熱融着性樹脂フィルム層
１７−２  熱融着性樹脂フィルム層
２０      接着面
【図１】
2004315055.tif 000003
【図２】
2004315055.tif 000004
【図３】
2004315055.tif 000005
【図４】
2004315055.tif 000006
【図５】
2004315055.tif 000007
【図６】
2004315055.tif 000008
【図７】
2004315055.tif 000009